(57)【要約】【課題】プラスチックフィルム又はシートをハードコート形成用支持体とした場合、ハードコート／基材間の密着、フィルム折曲げクラック、カール等を実用的許容範囲内に収めることができ、４Ｈ以上の鉛筆硬度値を有するハードコートフィルムもしくはシートを提供することにある。【解決手段】透明プラスチックフィルムもしくはシート基材１０上に硬化樹脂被膜層５０を設けたハードコートフィルムもしくはシート１であって、該基材１０上に第１ハードコート層２０として無機質或いは有機質の内部架橋超微粒子４０を含有する層を設けた後、さらに第２ハードコート層３０としてクリア硬化樹脂の薄膜を設けてなる硬化樹脂被膜層５０であるハードコートフィルムもしくはシート１としたもので、該内部架橋超微粒子４０の平均粒子径が、０．０１μｍ以上、５．０μｍ以下としたものである。【選択図】図１
2008075092.tif 000002
【特許請求の範囲】
【請求項１】
透明プラスチックフィルムもしくはシート基材の少なくとも一方の面に硬化樹脂被膜層を設けたハードコートフィルムもしくはシートであって、該基材上に第１ハードコート層として無機質或いは有機質の内部架橋超微粒子を含有する硬化樹脂層を設けた後、さらに第２ハードコート層として無機質或いは有機質の内部架橋超微粒子を含有しないクリア硬化樹脂の薄膜を設けてなる硬化樹脂被膜層であることを特徴とするハードコートフィルムもしくはシート。
【請求項２】
前記無機質或いは有機質の内部架橋超微粒子の平均粒子径が、０．０１μｍ以上、５．０μｍ以下であることを特徴とする請求項１記載のハードコートフィルムもしくはシート。
【請求項３】
前記第１ハードコート層の膜厚が、３．０μｍ以上、３０μｍ以下で、前記第２ハードコート層の膜厚が、１．０μｍ以上、２０μｍ以下であることを特徴とする請求項１または２記載のハードコートフィルムもしくはシート。
【請求項４】
前記第１ハードコート層の破壊歪み以下での弾性率が、０．５ＧＰａから４．５ＧＰａの範囲であり、第２ハードコート層破壊歪み以下での弾性率が、１．０ＧＰａから６．０ＧＰａの範囲に設定されてなることを特徴とする請求項１乃至３のいずれか１項に記載のハードコートフィルムもしくはシート。
【請求項５】
前記硬化樹脂被膜層が、活性エネルギー線硬化性樹脂の紫外線もしくは電子線照射による加工工程を経て架橋されてなることを特徴とする請求項１乃至４のいずれか１項に記載のハードコートフィルムもしくはシート。
【請求項６】
前記請求項１、２、３、４または５に記載のハードコートフィルムもしくはシートの上に機能性無機薄膜を設けたことを特徴とする機能性無機薄膜付きハードコートフィルムもしくはシート。
【発明の詳細な説明】
【技術分野】
【０００１】
本発明は、各種ディスプレイ、レンズ、ミラー、ゴーグル、窓ガラス等の光学部材に保護の目的で貼着されるプラスチックフィルムもしくはシートに関するものであり、特に耐引っ掻き、耐擦り傷性が付与されたプラスチックフィルムに関する。
【背景技術】
【０００２】
従来、液晶表示装置、ＣＲＴ表示装置、その他商業用のディスプレイ、レンズ、ミラー、窓ガラス、ゴーグル等の光学部材には、耐引っ掻き性、擦り傷性を有する透明性プラスチックフィルムが貼着される場合が多い。一般的にプラスチック表面を硬質化する技術としては、オルガノシロキサン系、メラミン系等の熱硬化性樹脂をコーティングしたり真空蒸着法やスパッタリング法等で金属薄膜を形成する方法、あるいは多官能アクリレート系の活性エネルギー線硬化性樹脂をコーティングする。近年このような方法の中で、大面積の加工が容易で生産性に優れる活性エネルギー線硬化性樹脂を採用する場合が多い。しかしながら、これらのいずれの方法もハードコート／基材間の密着、フィルム折曲げ時のクラック、フィルムのカール等が実用的に問題ない範囲内で、プラスチックフィルムまたはシート基材上での鉛筆硬度値としては２Ｈから３Ｈが限界となる場合が多く、４Ｈ以上の要望があった。
【発明の開示】
【発明が解決しようとする課題】
【０００３】
本発明は、かかる従来技術の問題点を解決するものであり、その課題とするところは、プラスチックフィルムまたはシートをハードコート形成用の支持体として用いた場合でもハードコート／基材間の密着、フィルム折曲げ時のクラック、フィルムのカール等を実用的に許容できる範囲内に収めることができ、且つ従来の限界を上回る４Ｈ以上の鉛筆硬度値を有するハードコートフィルムもしくはシートを提供することにある。
【課題を解決するための手段】
【０００４】
本発明に於いて上記課題を達成するために、まず請求項１の発明では、透明プラスチックフィルムもしくはシート基材の少なくとも一方の面に硬化樹脂被膜層を設けたハードコートフィルムもしくはシートであって、該基材上に第１ハードコート層として無機質或いは有機質の内部架橋超微粒子を含有する硬化樹脂層を設けた後、さらに第２ハードコート層として無機質或いは有機質の内部架橋超微粒子を含有しないクリア硬化樹脂の薄膜を設けてなる硬化樹脂被膜層であることを特徴とするハードコートフィルムもしくはシートとしたものである。
【０００５】
また、請求項２の発明では、前記無機質或いは有機質の内部架橋超微粒子の平均粒子径が、０．０１μｍ以上、５．０μｍ以下であることを特徴とする請求項１記載のハードコートフィルムもしくはシートとしたものである。
【０００６】
また、請求項３の発明では、前記第１ハードコート層の膜厚が、３．０μｍ以上、３０μｍ以下で、第２ハードコート層の膜厚が、１．０μｍ以上、２０μｍ以下であることを特徴とする請求項１または２記載のハードコートフィルムもしくはシートとしたものである。
【０００７】
また、請求項４の発明では、前記第１ハードコート層の破壊歪み以下での弾性率が、０．５ＧＰａから４．５ＧＰａの範囲であり、第２ハードコート層の破壊歪み以下での弾性率が、１．０ＧＰａから６．０ＧＰａの範囲に設定されてなることを特徴とする請求項１乃至３のいずれか１項に記載のハードコートフィルムもしくはシートとしたものである。
【０００８】
また、請求項５の発明では、前記硬化樹脂被膜層が、活性エネルギー線硬化性樹脂の紫外線もしくは電子線照射による加工工程を経て架橋されていることを特徴とする請求項１乃至４のいずれか１項に記載のハードコートフィルムもしくはシートとしたものである。
【０００９】
さらにまた、請求項６の発明では、請求項１、２、３、４または５に記載のハードコートフィルムもしくはシートの上に機能性無機薄膜を設けたことを特徴とする機能性無機薄膜付きハードコートフィルムもしくはシートとしたものである。
【発明の効果】
【００１０】
本発明は以上の構成であるから、下記に示す如き効果がある。
即ち、内部架橋微粒子の配合による硬化収縮緩和機能を有するハードコート層をフィルムもしくはシート基材とクリア硬化樹脂から成るハードコートの層間に設け、層構成が２層のハードコート膜とすることによって、ハードコート／基材間の密着、フィルム折曲げ時のクラック、フィルムのカール等を実用的に許容できる範囲内に収めることができ、且つ４Ｈ以上の鉛筆硬度値を実現するハードコートフィルムもしくはシートを提供することができる。
【００１１】
さらに本発明のハードコートは、表面硬度に優れる反射防止機能を持つ光学フィルムへの利用が可能である。
【００１２】
従って本発明は、液晶表示装置等各種ディスプレイ、レンズ、ミラー等光学部材の保護のため貼着フィルムの如き用途において、優れた実用上の効果を発揮する。
【発明を実施するための最良の形態】
【００１３】
以下本発明の実施の形態を詳細に説明する。
本発明のハードコートフィルムもしくはシートは、図１に示すように、透明プラスチックフィルムもしくはシート基材（１０）の少なくとも一方の面に硬化樹脂被膜層（５０）を設けたハードコートフィルムもしくはシート（１）であって、該基材（１０）上に第１ハードコート層（２０）として無機質或いは有機質の内部架橋超微粒子（４０）を含有する硬化樹脂層を設けた後、さらに第２ハードコート層（３０）として無機質或いは有機質の内部架橋超微粒子（４０）を含有しないクリア硬化樹脂の薄膜を設けてなる硬化樹脂被膜層（５０）であり、この硬化樹脂被膜層（５０）に特徴を持たせたものである。
【００１４】
ここでまず、このハードコートフィルムもしくはシート（１）の構成材料について説明し、その後、製造方法について述べる。
【００１５】
本発明に使用する透明プラスチックフィルムもしくはシート基材（１０）は特に限定されるものではなく、公知の透明プラスチックフィルムもしくはシートの中から適宜選択して用いることができる。具体例としては、ポリエステル、ポリエチレン、ポリプロピレン、セロファン、トリアセチルセルロース、ジアセチルセルロース、アセチルセルロースブチレート、ポリ塩化ビニル、ポリ塩化ビニリデン、ポリビニルアルコール、エチレンビニルアルコール、ポリスチレン、ポリカーボネート、ポリメチルペンテン、ポリスルフォン、ポリエーテルエーテルケトン、アクリル、ナイロン、フッソ樹脂、ポリイミド、ポリエーテルイミド、ポリエーテルスルフォン等のフィルムもしくはシートを挙げることができるが、本発明においては、特にトリアセチルセルロースフィルム、及び一軸延伸ポリエステルが透明性に優れることに加えて、光学的に異方性が無い点で好ましい。
【００１６】
また、硬化樹脂被膜層（５０）には加工速度の早さ、支持体への熱のダメージの少なさから、特に活性エネルギー線（紫外線や電子線）硬化型樹脂を用いることが好ましい。このような紫外線硬化型樹脂としては、例えば、多価アルコールのアクリル酸又はメタクリル酸エステルのような多官能性のアクリレート樹脂、ジイソシアネート、多価アルコール及びアクリル酸又はメタクリル酸のヒドロキシアルキルエステル等から合成されるような多官能性のウレタンアクリレート樹脂などを挙げることができる。さらにアクリレート系の官能基を有するポリエーテル樹脂、ポリエステル樹脂、エポキシ樹脂、アルキッド樹脂、スピロアセタール樹脂、ポリブタジエン樹脂、ポリチオールポリエン樹脂等も必要に応じて好適に使用することができる。
【００１７】
またこれらの樹脂の反応性希釈剤としては、比較的低粘度である１，６−ヘキサンジオールジ（メタ）アクリレート、トリプロピレングリコールジ（メタ）アクリレート、ジエチレングリコールジ（メタ）アクリレート、ヘキサンジオール（メタ）アクリレート、ペンタエリスリトールトリ（メタ）アクリレート、トリメチロールプロパントリ（メタ）アクリレート、ジペンタエリスリトールヘキサ（メタ）アクリレート、ネオペンチルグリコールジ（メタ）アクリレート等の２官能以上のモノマー及びオリゴマー並びに単官能モノマー、例えばＮ−ビニルピロリドン、エチルアクリレート、プロピルアクリレート等のアクリル酸エステル類、エチルメタクリレート、プロピルメタクリレート、イソプロピルメタクリレート、ブチルメタクリレート、ヘキシルメタクリレート、イソオクチルメタクリレート、２−ヒドロキシエチルメタクリレート、シクロヘキシルメタクリレート、ノニルフェニルメタクリレート等のメタクリル酸エステル類、テトラヒドロフルフリルメタクリレート、及びそのカプロラクトン変成物などの誘導体、スチレン、α−メチルスチレン、アクリル酸等及びそれらの混合物、などを使用することができる。
【００１８】
本発明に於いて、活性エネルギー線が紫外線である場合には、光増感剤（ラジカル重合開始剤）を添加する必要があり、ベンゾイン、ベンゾインメチルエーテル、ベンゾインエチルエーテル、ベンゾインイソプロピルエーテル、ベンジルメチルケタールなどのベンゾインとそのアルキルエーテル類；アセトフェノン、２，２−ジメトキシ−２−フェニルアセトフェノン、１−ヒドロキシシクロヘキシルフェニルケトン、などのアセトフェノン類；メチルアントラキノン、２−エチルアントラキノン、２−アミルアントラキノンなどのアントラキノン類；チオキサントン、２，４−ジエチルチオキサントン、２，４−ジイソプロピルチオキサントンなどのチオキサントン類；アセトフェノンジメチルケタール、ベンジルジメチルケタールなどのケタール類；ベンゾフェノン、４，４−ビスメチルアミノベンゾフェノンなどのベンゾフェノン類及びアゾ化合物などがある。これらは単独または２種以上の混合物として使用でき、さらにはトリエタノールアミン、メチルジエタノールアミンなどの第３級アミン；２−ジメチルアミノエチル安息香酸、４−ジメチルアミノ安息香酸エチルなどの安息香酸誘導体等の光開始助剤などと組み合わせて使用することができる。有機過酸化物や光重合開始剤の使用量は、前記樹脂組成物の重合性成分１００重量部に対して０．５〜２０重量部、好ましくは１〜１５重量部である。
【００１９】
本発明の第１ハードコート層（２０）に含有させる無機もしくは有機の内部架橋超微粒子（４０）としては活性エネルギー線硬化樹脂中で良好な透明性を保持する微粒子であれば任意に使用することができる。
【００２０】
上記無機微粒子として一般的には、シリカ、アルミナ、チタニア、ジルコニアなどからなる微粒子が挙げられるが、透明性の点でシリカ粒子、特に合成シリカ粒子が好ましい。尚、酸化錫、酸化インジウム、酸化カドミウム、酸化アンチモン、等の導電性の透明微粒子も帯電防止性の付与に係わらず必要に応じて用いることができる。
【００２１】
また有機微粒子としては粒子内部に適度な架橋構造を有しており、活性エネルギー線硬化樹脂やモノマー、溶剤等による膨潤が少ない硬質な微粒子を用いることができる。例えば、粒子内部架橋タイプのスチレン系樹脂、スチレン−アクリル系共重合樹脂、アクリル系樹脂、ジビニルベンゼン樹脂、シリコーン系樹脂、ウレタン樹脂、メラミン樹脂、スチレン−イソプレン系樹脂、ベンゾグアナミン樹脂、上記の樹脂等を主成分とするミクロゲル等を使用することができる。
【００２２】
また必要に応じて公知の一般的な塗料添加剤を配合することができる。例えばレベリング、表面スリップ性等を付与するシリコーン系、フッソ系の添加剤は硬化膜表面の傷つき防止性に効果があることに加えて、活性エネルギー線として紫外線を利用する場合は前記添加剤の空気界面へのブリードによって、酸素による樹脂の硬化阻害を低下させることができ、低照射強度条件下に於いても有効な硬化度合を得ることができる。これらの添加量は、活性エネルギー線硬化型樹脂１００重量部に対し０．０１〜０．５重量部が適当である。
【００２３】
以上、本発明に使用できる主な構成材料を記述したが、続いて具体的に無機薄膜形成用ハードコートフィルムもしくはシート（１）の製造方法を説明する。第１ハードコート層（２０）及び第２ハードコート層（３０）の塗工方法は任意であるが、生産段階ではロールコーター、リバースロールコーター、グラビアコーター、ナイフコーター、バーコーター等によるのが一般的である。活性エネルギー線源として紫外線を使用する場合は、高圧水銀灯、低圧水銀灯、超高圧水銀灯、メタルハライドランプ、カーボンアーク、キセノンアーク等の光源が利用でき、フィラーを含まないクリア塗膜の硬化には高圧水銀灯、フィラーを含む場合や厚膜の硬化にはメタルハライドランプが一般的に使用される。また電子線を利用して硬化する場合にはコックロフトワルト型、バンデクラフ型、共振変圧型、絶縁コア変圧器型、直線型、ダイナミトロン型、高周波型等の各種電子線加速器から放出される５０〜１０００Ｋｅｖ、好ましくは１００〜３００Ｋｅｖのエネルギーを有する電子線が利用できる。
【００２４】
本発明のハードコートフィルムもしくはシート（１）を構成する第１ハードコート層（２０）として塗料成分に無機質或いは有機質の内部架橋超微粒子（４０）を含有する硬化性樹脂から成り、これを硬化後の膜厚が３．０μｍ以上で好ましくは３０μｍ以下となるように塗工した後、活性エネルギー線照射によって完全硬化もしくは半硬化（ハーフキュア）させる。但し、半硬化とは塗膜の物性（硬さ、耐スリキズ性等）が完全に飽和に達していない段階の架橋塗膜を指すが、少なくとも塗膜表面のタックがない程度に硬化した塗膜の状態を意味する。無機質或いは有機質の内部架橋超微粒子（４０）は必要に応じてディスパーミキサー、サンドミル等の公知の機械的強制分散方法によって配合する。次いで、前記第１ハードコート層（２０）上にクリア硬化樹脂から成る第２ハードコート層（３０）を硬化後の膜厚が約１．０μｍ〜２０μｍとなるように塗工した後、活性エネルギー線照射を加えることによって硬化する。この場合、第１ハードコート層（２０）がすでに完全硬化しているものであれば、第２ハードコート層（３０）のみの硬化となり、第１ハードコート層（２０）が半硬化状態である場合には、第１ハードコート層（２０）と第２ハードコート層（３０）の同時硬化となる。好ましくは第１ハードコート層（２０）を半硬化とした方が第１、第２ハードコート層間の密着性が向上する場合が多い。
【００２５】
以上のような本発明のハードコートフィルムもしくはシートの用途として、具体的には液晶表示装置、ＣＲＴ表示装置、プラズマ表示装置、エレクトロクロミック表示装置、発光ダイオード表示装置、ＥＬ表示装置等、各種表示装置の画面保護に好適である。さらに本発明のハードコートフィルムもしくはシートは、赤外吸収効果、赤外反射効果、電磁波シールド効果、帯電防止効果、紫外線吸収効果、反射防止効果、反射強調効果等の各種機能を有する無機質材を中心に構成される機能性薄膜を表面に設ける目的に使用することができる。
【実施例】
【００２６】
次に実施例、比較例により、本発明を具体的に説明するが、本発明はこれらの実施例に限定されるものではない。なお、部および％は特に断わりのない限り重量基準である。
【００２７】
〈実施例１〉
〔第１ハードコート層（２０）の形成〕
内部架橋微粒子（４０）としてコロイダルシリカ（平均粒子径：１０〜２０ｎｍ）を含有する紫外線硬化型の塗料組成物を、以下の処方にて第１ハードコート樹脂液として調製した。
・ジトリメチロールプロパンテトラアクリレート                ４０部
・ペンタエリスリトールトリアクリレート                      ２０部
・Ｄａｒｏｃｕｒ１１７３（チバガイギー社製）                ３部
・コロイダルシリカＭＥＫ−ＳＴ
（平均粒子径：１０〜２０ｎｍ、日産化学社製）      １４０部
・２−ブタノン                                              ６０部
【００２８】
次に厚さ１５０μｍのポリエステルフィルムの片面に、上記で得られた紫外線硬化型の塗料組成物をワイヤーバーにて塗布し、溶剤分を蒸発させて厚さ６．１μｍの塗布層を形成した後、塗膜側より高圧水銀ＵＶランプ（１２０Ｗ／ｃｍ）の紫外線を積算光量約１２０ｍＪ／ｍ２の条件で照射し、硬化処理することにより、第１ハードコート層（２０）を作製した。
【００２９】
〔第２ハードコート層（３０）の形成〕
内部架橋微粒子（４０）を含有しない以下の処方に示す紫外線硬化型のクリア塗料組成物を、第２ハードコート樹脂液として調製した。
・ジトリメチロールプロパンテトラアクリレート                ４０部
・ペンタエリスリトールトリアクリレート                      ２０部
・Ｄａｒｏｃｕｒ１１７３（チバガイギー社製）                ３部
・２−ブタノン                                              ６０部
【００３０】
次に上記で紫外線硬化した第１ハードコート層（２０）上に、上記組成の第２ハードコート層（３０）を熱乾燥後の膜厚が約５．２μｍの塗布層を形成した後、塗膜側より高圧水銀ＵＶランプ（１２０Ｗ／ｃｍ）の紫外線を積算光量約３００ｍＪ／ｍ２の条件で照射し、硬化処理することによって、基材（１）と第１ハードコート層（２０）及び第２ハードコート層（３０）の３層から成るハードコートフィルム（１）を得た。
【００３１】
〔機能性無機薄膜層の形成〕
次に機能性無機薄膜層の具体例として、導電性反射防止層を以下の構成、方法にて上記ハードコート層即ち硬化樹脂被膜層（５０）上に形成した。まず高屈折率層としてインジウム錫酸化物（ＩＴＯ）をスパッタリング法により形成し、低屈折率層に酸化ケイ素からなる反射防止層をプラズマアシスト蒸着法により形成した。各層の屈折率ｎ、形状膜厚ｄ、及び光学膜厚ｎｄは、
・ＰＥＴフィルム          （ｎ＝１．６２）
・ハードコート層          （ｎ＝１．５２  ｄ＝約５μｍ）
・１層目：ＩＴＯ          （ｎＨ＝２．０５  ｄ＝約５８ｎｍ）
・２層目：ＳｉＯ２        （ｎＬ＝１．４６  ｄ＝約３８ｎｍ）
・３層目：ＩＴＯ          （ｎＨ＝２．０５  ｄ＝約１２５ｎｍ）
・４層目：ＳｉＯ２        （ｎＬ＝１．４６  ｄ＝約１４０ｎｍ）
とした。但し、ｎＨは高屈折率、ｎＬは低屈折率を表す。また光学膜厚は、光学式の膜厚モニターにより監視し、目的光量値に達した時に成膜を止め所定の光学膜厚を得た。波長４３０〜６８０ｎｍの範囲で反射率は１％以下であった。硬化樹脂被膜層（５０）と導電性反射防止層との密着は良好であった。
【００３２】
〈実施例２〉
実施例１の第１ハードコート処方に使用したコロイダルシリカの代わりに、内部架橋微粒子（４０）として架橋アクリル微粒子を使用し、以下の処方にて第１ハードコート樹脂液として調製した。架橋アクリル微粒子は塗液中でホモジナイザーを用いて分散した。第２ハードコートの塗液組成、第１及び第２ハードコート層の紫外線硬化条件、機能性無機薄膜層の形成方法及び条件等は実施例１と同一とした。第１ハードコート層（２０）及び第２ハードコート層（３０）の膜厚はそれぞれ６．４μｍ、５．０μｍであった。
・ジトリメチロールプロパンテトラアクリレート                ４０部
・ペンタエリスリトールトリアクリレート                      ２０部
・Ｄａｒｏｃｕｒ１１７３（チバガイギー社製）                ３部
・架橋アクリル粒子ＭＲ−２Ｇ
（平均粒子径：０．９μｍ  総研化学社製）                ４０部
・２−ブタノン                                              ４００部
【００３３】
〈比較例１〉
実施例１記載の第１ハードコート処方に内部架橋微粒子（４０）であるコロイダルシリカを配合せず、クリア樹脂分のみの組成とした。第２ハードコートの塗液組成、第１ハードコート層（２０）及び第２ハードコート層（３０）の紫外線硬化条件、機能性無機薄膜層の形成方法及び条件等は実施例１と同一とした。第１ハードコート層（２０）及び第２ハードコート層（３０）の膜厚はそれぞれ６．０μｍ、５．２μｍであった。
【００３４】
〈比較例２〉
実施例１記載の第１ハードコート層（２０）を設けず、第２ハードコート層（３０）のみを膜厚１１．２μｍとして設けた。第２ハードコート層（３０）の紫外線硬化条件、機能性無機薄膜層の形成方法及び条件等は実施例１と同一とした。
【００３５】
〈比較例３〉
実施例１記載の第２ハードコート層（３０）を設けず、第１ハードコート層（２０）のみを膜厚１２．３μｍとして設けた。第１ハードコート層（２０）の紫外線硬化条件、機能性無機薄膜層の形成方法及び条件等は実施例１と同一とした。
【００３６】
上記実施例および比較例で得られたハードコートフィルム、及び導電性反射防止機能付きハードコートフィルムについて、下記の測定方法により機械的物性を測定し、評価した結果をそれぞれ表１及び表２に示した。
【００３７】
〔評価方法〕
・「鉛筆硬度」：異なる硬度の鉛筆を用い、１Ｋｇ荷重下でＪＩＳ  Ｋ５４００で示される試験法での傷の有無を判定した。
・「耐擦傷性」：＃００００のスチールウールにより、ハードコート膜の表面を４００ｇの荷重をかけながら１０回摩擦し、傷の発生の有無及び傷の程度を目視により観察し、以下の判定基準に従って評価した。
Ａ；傷の発生が全く認められない。
Ｂ；数本の細い傷が認められる。
Ｃ；無数の傷が認められる。
・「密着性」：硬化被膜層表面にカッターによって１ｍｍ×１ｍｍのクロスハッチ（升目）を１００個入れ、その上にセロテープ(登録商標）（ニチバン社製）を貼り付けした後、該セロテープ（登録商標）を剥がしたときに硬化被膜がフィルム基材から剥がれた升目の数を計測することで評価した。
・「カール」：ハードコートフィルム、及び導電性反射防止機能付きハードコートフィルムの標片を１０ｃｍ角に切断し、反りおよび寸法を測定して曲率半径を算出した。
・「クラック」：ハードコートフィルム、及び導電性反射防止機能付きハードコートフィルムを直径３ｃｍの金属ロールに巻付けたときのクラック発生の有無を目視により判定した。
【００３８】
【表１】
2008075092.tif 000003
【００３９】
【表２】
2008075092.tif 000004
【００４０】
また、上記、実施例および比較例のハードコートフィルムもしくはシート（１）の膜厚、および下記に示す算出による弾性率を表３にまとめて示した。
【００４１】
〔ハードコート層（硬化樹脂被膜層（５０））の弾性率〕
以下に示す内部応力の式を用い、ハードコート層の弾性率（Ｅｆ）を算出した。ポリエステルフィルムの弾性率（Ｅｓ）、及びポリエステルフィルム／ハードコート層から成る複合膜の弾性率（Ｅｃ）は引っ張り強度試験機を用いて、その応力−歪み曲線の初期傾斜から求めた。但し、ハードコート層にはクラックが生じ易い為、クラックが発生する破壊歪み以下での応力−歪み曲線を用いた。
σｃ（ｂ＋ｄ）＝σｆｄ＋σｓｂ
Ｅｃ（ｂ＋ｄ）＝Ｅｆｄ＋Ｅｓｂ
∴Ｅｆ＝（Ｅｃ（ｂ＋ｄ）−Ｅｓｂ）／ｄ
σｃ：複合膜全体の内部応力
σｆ：ハードコート層の内部応力
σｓ：ポリエステルフィルムの内部応力
Ｅｃ：複合膜全体の弾性率
Ｅｆ：ハードコート層の弾性率
Ｅｓ：ポリエステルフィルムの弾性率
ｂ：ポリエステルフィルムの厚さ
ｄ：ハードコート層の厚さ
【００４２】
【表３】
2008075092.tif 000005
【００４３】
上記表より、実施例１及び２で示した内部架橋微粒子（４０）を含有する第１ハードコート層（２０）上に、該微粒子を含有しないクリア硬化樹脂の第２ハードコート層（３０）を設けた層構成では鉛筆硬度が４Ｈを実現し、且つ密着、耐擦傷、カール、クラック等も実用的に問題なく満足し、硬度と他物性とのバランスが良好であった。さらに本ハードコート上に機能性無機薄膜の具体例として、導電性反射防止層を設けても性能にほとんど変化が無く、良好な機械的物性を達成した。
【００４４】
また、比較例１は膜厚が１０μｍ以上を有するので、４Ｈの鉛筆硬度を実現できたが、内部架橋微粒子の硬化収縮緩和効果がない為、カールが大きく、高い弾性率と大きい硬化収縮を反映して密着が低下し、さらにクラックも発生した。
【００４５】
さらに比較例２は比較例１と同様に４Ｈの鉛筆硬度は十分満足するが、カールが大きく、高い弾性率と大きい硬化収縮を反映して密着が低下し、比較例１よりも多くのクラックが膜に発生した。
【００４６】
また、比較例３は比較例１及び２の結果とは逆に密着性、耐擦傷性、カール、クラックを満足するが、他の例と比較して低い弾性率を反映して鉛筆硬度が低下し、３Ｈの水準を満たすにすぎなかった。
【図面の簡単な説明】
【００４７】
【図１】本発明のハードコートフィルムもしくはシートの一実施の形態を側断面で表した説明図である。
【符号の説明】
【００４８】
１‥‥ハードコートフィルムもしくはシート
１０‥‥透明プラスチックフィルムもしくはシート基材
２０‥‥第１ハードコート層
３０‥‥第２ハードコート層
４０‥‥無機質或いは有機質の内部架橋超微粒子
５０‥‥硬化樹脂被膜層
【図１】
2008075092.tif 000006
【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
透明プラスチックフィルムもしくはシート基材の少なくとも一方の面に、該基材側から順に第１ハードコート層と第２ハードコート層を順に備えるハードコートフィルムもしくはシートの製造方法であって、
活性エネルギー線硬化型樹脂と無機質あるいは有機質の内部架橋微粒子を含有する塗料を前記透明プラスチックフィルムもしくはシート基材に塗工する工程と、
前記塗工された塗料に対し活性エネルギー線を照射し前記第１ハードコート層を形成する工程と、
活性エネルギー線硬化型樹脂を含有し、無機質あるいは有機質の内部架橋微粒子を含有しない塗料を前記第１ハードコート層上に塗工する工程と、
前記塗工された塗料に対し活性エネルギー線を照射し前記第２ハードコート層を形成する工程と
を含むことを特徴とするハードコートフィルムもしくはシートの製造方法。
【請求項２】
前記第１ハードコート層を作製するために用いられる塗料と、前記第２ハードコート層を形成するために用いられる塗料が、同一の活性エネルギー線硬化型樹脂を含む
ことを特徴とする請求項１記載のハードコートフィルムもしくはシートの製造方法。
【請求項３】
前記塗工された塗料に対し活性エネルギー線を照射し前記第１ハードコート層を形成する工程により形成される第１ハードコート層が半硬化状態であり、且つ、
前記塗工された塗料に対し活性エネルギー線を照射し前記第２ハードコート層を形成する工程により第１ハードコート層が完全硬化状態となり、且つ、
前記第１ハードコート層の膜厚が３．０μｍ以上３０μｍ以下であり、前記第２ハードコート層の膜厚が１．０μｍ以上２０μｍ以下であることを特徴とする請求項１または請求項２記載のハードコートフィルムもしくはシートの製造方法。
【請求項４】
透明プラスチックフィルムもしくはシート基材の少なくとも一方の面に、該基材側から順に第１ハードコート層と第２ハードコート層と機能性無機薄膜とを順に備えるハードコートフィルムもしくはシートの製造方法であって、
活性エネルギー線硬化型樹脂と無機質あるいは有機質の内部架橋微粒子を含有する塗料を前記透明プラスチックフィルムもしくはシート基材に塗工する工程と、
前記塗工された塗料に対し活性エネルギー線を照射し前記第１ハードコート層を形成する工程と、
活性エネルギー線硬化型樹脂を含有し、無機質あるいは有機質の内部架橋微粒子を含有しない塗料を記第１ハードコート層上に塗工する工程と
前記塗工された塗料に対し活性エネルギー線を照射し前記第２ハードコート層を形成する工程と、
第２ハードコート層上に機能性無機薄膜を形成する工程と
を含むことを特徴とする機能性無機薄膜付きハードコートフィルムもしくはシートの製造方法。
【請求項５】
前記第１ハードコート層を作製するために用いられる塗料と、前記第２ハードコート層を作製するために用いられる塗料が、同一の活性エネルギー線硬化型樹脂を含む
ことを特徴とする請求項４記載の機能性無機薄膜付きハードコートフィルムもしくはシートの製造方法。
【請求項６】
前記塗工された塗料に対し活性エネルギー線を照射し前記第１ハードコート層を形成する工程により形成される第１ハードコート層が半硬化状態であり、且つ、
前記塗工された塗料に対し活性エネルギー線を照射し前記第２ハードコート層を形成する工程により第１ハードコート層が完全硬化状態となり、且つ、
前記第１ハードコート層の膜厚が３．０μｍ以上３０μｍ以下であり、前記第２ハードコート層の膜厚が１．０μｍ以上２０μｍ以下であることを特徴とする請求項４または請求項５記載の機能性無機薄膜付きハードコートフィルムもしくはシートの製造方法。
【手続補正３】
【補正対象書類名】明細書
【補正対象項目名】０００４
【補正方法】変更
【補正の内容】
【０００４】
本発明に於いて上記課題を達成するために、まず請求項１の発明では、透明プラスチックフィルムもしくはシート基材の少なくとも一方の面に、該基材側から順に第１ハードコート層と第２ハードコート層を順に備えるハードコートフィルムもしくはシートの製造方法であって、活性エネルギー線硬化型樹脂と無機質あるいは有機質の内部架橋微粒子を含有する塗料を前記透明プラスチックフィルムもしくはシート基材に塗工する工程と、前記塗工された塗料に対し活性エネルギー線を照射し前記第１ハードコート層を形成する工程と、活性エネルギー線硬化型樹脂を含有し、無機質あるいは有機質の内部架橋微粒子を含有しない塗料を前記第１ハードコート層上に塗工する工程と、前記塗工された塗料に対し活性エネルギー線を照射し前記第２ハードコート層を形成する工程とを含むことを特徴とするハードコートフィルムもしくはシートの製造方法としたものである。
【手続補正４】
【補正対象書類名】明細書
【補正対象項目名】０００５
【補正方法】変更
【補正の内容】
【０００５】
また、請求項２の発明では、前記第１ハードコート層を作製するために用いられる塗料と、前記第２ハードコート層を形成するために用いられる塗料が、同一の活性エネルギー線硬化型樹脂を含むことを特徴とする請求項１記載のハードコートフィルムもしくはシートの製造方法としたものである。
【手続補正５】
【補正対象書類名】明細書
【補正対象項目名】０００６
【補正方法】変更
【補正の内容】
【０００６】
また、請求項３の発明では、前記塗工された塗料に対し活性エネルギー線を照射し前記第１ハードコート層を形成する工程により形成される第１ハードコート層が半硬化状態であり、且つ、
前記塗工された塗料に対し活性エネルギー線を照射し前記第２ハードコート層を形成する工程により第１ハードコート層が完全硬化状態となり、且つ、前記第１ハードコート層の膜厚が３．０μｍ以上３０μｍ以下であり、前記第２ハードコート層の膜厚が１．０μｍ以上２０μｍ以下であることを特徴とする請求項１または請求項２記載のハードコートフィルムもしくはシートの製造方法としたものである。
【手続補正６】
【補正対象書類名】明細書
【補正対象項目名】０００７
【補正方法】変更
【補正の内容】
【０００７】
また、請求項４の発明では、透明プラスチックフィルムもしくはシート基材の少なくとも一方の面に、該基材側から順に第１ハードコート層と第２ハードコート層と機能性無機薄膜とを順に備えるハードコートフィルムもしくはシートの製造方法であって、活性エネルギー線硬化型樹脂と無機質あるいは有機質の内部架橋微粒子を含有する塗料を前記透明プラスチックフィルムもしくはシート基材に塗工する工程と、前記塗工された塗料に対し活性エネルギー線を照射し前記第１ハードコート層を形成する工程と、活性エネルギー線硬化型樹脂を含有し、無機質あるいは有機質の内部架橋微粒子を含有しない塗料を記第１ハードコート層上に塗工する工程と前記塗工された塗料に対し活性エネルギー線を照射し前記第２ハードコート層を形成する工程と、第２ハードコート層上に機能性無機薄膜を形成する工程とを含むことを特徴とする機能性無機薄膜付きハードコートフィルムもしくはシートの製造方法としたものである。
【手続補正７】
【補正対象書類名】明細書
【補正対象項目名】０００８
【補正方法】変更
【補正の内容】
【０００８】
また、請求項５の発明では、前記第１ハードコート層を作製するために用いられる塗料と、前記第２ハードコート層を作製するために用いられる塗料が、同一の活性エネルギー線硬化型樹脂を含むことを特徴とする請求項４記載の機能性無機薄膜付きハードコートフィルムもしくはシートの製造方法としたものである。
【手続補正８】
【補正対象書類名】明細書
【補正対象項目名】０００９
【補正方法】変更
【補正の内容】
【０００９】
また、請求項６の発明では、前記塗工された塗料に対し活性エネルギー線を照射し前記第１ハードコート層を形成する工程により形成される第１ハードコート層が半硬化状態であり、且つ、前記塗工された塗料に対し活性エネルギー線を照射し前記第２ハードコート層を形成する工程により第１ハードコート層が完全硬化状態となり、且つ、前記第１ハードコート層の膜厚が３．０μｍ以上３０μｍ以下であり、前記第２ハードコート層の膜厚が１．０μｍ以上２０μｍ以下であることを特徴とする請求項４または請求項５記載の機能性無機薄膜付きハードコートフィルムもしくはシートの製造方法としたものである。